(57)【要約】【課題】  １つの転炉型精錬炉を用いて溶銑の脱珪処理と脱燐処理とを、途中の排滓工程を挟んで連続して行う溶銑の予備処理方法において、排滓工程において十分な量のスラグを迅速に炉外に排出させて、コスト面及び品質面から十分な脱燐処理を行う。【解決手段】  転炉型精錬炉１内の溶銑５に上吹きランス２から気体酸素源を供給して溶銑を脱珪処理する脱珪処理工程と、該脱珪処理工程で生成したスラグの少なくとも一部を前記転炉型精錬炉から排滓する排滓工程と、該排滓工程後、前記転炉型精錬炉内にＣａＯ系媒溶剤を添加し、前記上吹きランスから気体酸素源を供給して残留させた溶銑を脱燐処理する脱燐処理工程と、を有する溶銑の予備処理方法であって、前記上吹きランスから気体酸素源を供給して脱珪処理する際に、上吹きランスによって気体酸素源が供給されている溶銑浴面及び／またはその近傍に、固体酸素源を搬送用ガスを用いて供給する。【選択図】            図２
2014159632.tif 000002
【特許請求の範囲】
【請求項１】
転炉型精錬炉内の溶銑に上吹きランスから気体酸素源を供給して溶銑を脱珪処理する脱珪処理工程と、該脱珪処理工程で生成したスラグの少なくとも一部を前記転炉型精錬炉から排出する排滓工程と、該排滓工程後、前記転炉型精錬炉内にＣａＯ系媒溶剤を添加し、前記上吹きランスから気体酸素源を供給して残留させた溶銑を脱燐処理する脱燐処理工程と、を有する溶銑の予備処理方法であって、
前記上吹きランスから気体酸素源を供給して脱珪処理する際に、上吹きランスによって気体酸素源が供給されている溶銑浴面及び／またはその近傍に、固体酸素源を搬送用ガスを用いて供給することを特徴とする溶銑の予備処理方法。
【請求項２】
前記上吹きランスは、前記気体酸素源及び前記固体酸素源のそれぞれの供給流路を有することを特徴とする、請求項１に記載の溶銑の予備処理方法。
【請求項３】
転炉型精錬炉内の溶銑に上吹きランスから気体酸素源を供給して溶銑を脱珪処理する脱珪処理工程と、該脱珪処理工程で生成したスラグの少なくとも一部を前記転炉型精錬炉から排出する排滓工程と、該排滓工程後、前記転炉型精錬炉内にＣａＯ系媒溶剤を添加し、前記上吹きランスから気体酸素源を供給して残留させた溶銑を脱燐処理する脱燐処理工程と、を有する溶銑の予備処理方法であって、
前記上吹きランスから気体酸素源を供給して脱珪処理する際に、上吹きランスによって気体酸素源が供給されている溶銑浴面及び／またはその近傍に、固体酸素源を、可燃性ガスと該可燃性ガスを燃焼するための酸化性ガスとで形成される火炎で加熱しながら、搬送用ガスを用いて供給することを特徴とする溶銑の予備処理方法。
【請求項４】
前記上吹きランスは、前記気体酸素源、前記固体酸素源、前記可燃性ガス及び前記燃焼用酸化性ガスのそれぞれの供給流路を有することを特徴とする、請求項３に記載の溶銑の予備処理方法。
【請求項５】
前記固体酸素源の供給量を、炉内でのスラグ高さ上昇速度または炉内からのＣＯガス発生速度に基づいて調節することを特徴とする、請求項１ないし請求項４の何れか１項に記載の溶銑の予備処理方法。
【請求項６】
前記固体酸素源の搬送用ガスは、還元性ガス、炭酸ガス、非酸化性ガス、希ガス、空気のうちの何れか１種または２種以上の気体であることを特徴とする、請求項１ないし請求項５の何れか１項に記載の溶銑の予備処理方法。
【請求項７】
前記固体酸素源は、粒度が１．０ｍｍ以下である鉄鉱石の焼結鉱、ミルスケール、ダスト、砂鉄、鉄鉱石のうちの何れか１種または２種以上であることを特徴とする、請求項１ないし請求項６の何れか１項に記載の溶銑の予備処理方法。
【請求項８】
前記気体酸素源の供給により形成される複数の火点で囲まれる位置に、前記固体酸素源を供給することを特徴とする、請求項１ないし請求項７の何れか１項に記載の溶銑の予備処理方法。
【発明の詳細な説明】
【技術分野】
【０００１】
本発明は、１つの転炉型精錬炉を用いて溶銑の脱珪処理と脱燐処理とを、途中の排滓工程を挟んで連続して行う溶銑の予備処理方法に関する。
【背景技術】
【０００２】
温室効果ガスの排出量削減が強く求められる近年、鉄鋼業においては、転炉や溶銑鍋などの処理容器で溶銑の脱燐処理及び脱炭精錬を行う際に、溶銑に熱的な余裕がある場合には、炉内の溶銑に鉄スクラップなどの冷鉄源を配合させて、鉄鋼製品生産に要するエネルギーを削減する方法が行われている。これは、高炉に装入される鉄鉱石のような酸化鉄と異なり、金属鉄である冷鉄源は還元する必要がなく、高炉から出銑される銑鉄を精錬して溶鋼を製造する方法よりも、少ないエネルギー消費量及び少ない温室効果ガス排出量で溶鋼を製造できるからである。また、高炉で製造された溶銑に冷鉄源を加えて溶鋼を溶製することで、高炉で製造される溶銑量以上の溶鋼を溶製でき、溶鋼の生産量増大も可能である。
【０００３】
また近年、コスト面及び品質面で有利であることから、転炉での脱炭精錬の前に、溶銑に対して予備処理として脱燐処理（「予備脱燐処理」ともいう）を実施し、予め溶銑中の燐を除去する精錬方法が行われている。これは、脱燐反応は精錬温度が低いほど熱力学的に進行しやすく、つまり、溶鋼段階よりも溶銑段階の方が脱燐反応は進行しやすく、少ない精錬剤で脱燐精錬を行うことができることに基づいている。
【０００４】
一般的に溶銑の予備処理では、先ず、酸化鉄などの固体酸素源を溶銑に添加して脱珪処理を行い、この脱珪処理で発生したスラグを除去し、更に、必要に応じて溶銑を別の精錬容器に移し替えた後に脱燐精錬剤（媒溶剤）及び脱燐剤（酸素ガスなどの酸素源）を添加して脱燐処理を実施する。通常、この脱燐処理の脱燐精錬剤としては生石灰などのＣａＯ系媒溶剤を用い、脱燐剤である酸素源としては固体酸素源（酸化鉄など）や気体酸素源（酸素ガスなど）を用いている。また、予備処理を行う精錬容器としては、トーピードカー、取鍋（高炉鍋や装入鍋）、転炉型精錬炉などが用いられている。尚、脱珪処理を行わずに直ちに脱燐処理を施す場合もあるが、珪素（Ｓｉ）は燐（Ｐ）よりも酸素（Ｏ）との親和力が強く、従って、溶銑中の燐よりも珪素の方が優先的に酸化されるので、この場合の脱燐処理の精錬初期は、脱珪反応（Ｓｉ＋２Ｏ→ＳｉＯ2）が優勢であり（この時期を「脱珪期」ともいう）、溶銑中の珪素が或る程度低減した時点から脱燐反応（２Ｐ＋５Ｏ→Ｐ2Ｏ5）が進行する。
【０００５】
上記の方法で脱燐処理を行った溶銑は、熱源である珪素が酸化されて殆どなくなっており、炭素（Ｃ）も酸化（Ｃ＋Ｏ→ＣＯ）されて炭素濃度も出銑時に比べて１．５質量％程度低下し、鉄スクラップなどの冷鉄源を溶解するための熱的な余裕がないことから、脱燐処理の施された溶銑の転炉における脱炭精錬工程では冷鉄源を配合できないという問題が生じている。このため、溶鋼の増産が必要な場合には、予備処理としての脱燐処理を放棄して、転炉で脱燐精錬と脱炭精錬とを同時に行うという、従来の転炉吹錬に戻す操業を行う場合もある。尚、高炉−転炉の組み合わせからなる鉄鋼製造工程では、鉄スクラップなどの冷鉄源の溶解用熱源は、溶銑の有する顕熱、溶銑中の炭素及び珪素の燃焼熱が主体であり、溶銑中の炭素及び珪素が減少することで、溶銑の熱的余裕が低下する。
【０００６】
しかしながら、溶銑に予備処理として脱燐処理を施すことで、コスト低減及び鋼材の品質向上を達成できることのみならず、スラグ発生量を低減できることから、このような操業形態の変更を行わず、溶銑の脱燐処理を行い、その上で、転炉では脱炭精錬のみを行うと同時に鉄スクラップなどの冷鉄源の配合比率を増加させ、高炉で製造された単位質量あたりの溶銑からより多くの溶鋼を製造することが望ましい。
【０００７】
多くの冷鉄源を溶銑中に溶解させるためには、溶銑中の炭素及び珪素の燃焼熱を冷鉄源の溶解用熱源として有効活用する必要がある。転炉型精錬炉は、炉の空塔部（「フリーボード」ともいう）が大きく溶銑の強攪拌が可能であり、且つ、酸素ガス供給流量を多くすることができるので、溶銑中の炭素及び珪素の燃焼熱を利用して溶銑中に冷鉄源を溶解させるための精錬容器として有利である。そこで、脱珪処理による溶銑中珪素の燃焼熱を有効に活用し、且つ、脱燐処理に必要な脱燐精錬剤の使用量を低減させて脱燐精錬剤の滓化に要する熱量を抑制し、更に、脱珪処理と脱燐処理とを連続することで溶銑からの熱放出を抑制することにより、溶銑の熱的余裕を高めることを目的として、１つの転炉型精錬炉を用いて溶銑の脱珪処理と脱燐処理とを、途中の排滓工程を挟んで連続して行う溶銑の予備処理方法が幾つか提案されている。
【０００８】
例えば、特許文献１には、１つの転炉型精錬炉を用いて溶銑の脱珪、脱燐処理を行う際に、先ず、脱珪処理終了時のスラグの塩基度（(質量％ＣａＯ)／(質量％ＳｉＯ2)）が０．３〜１．３の範囲に入るようにＣａＯ系媒溶剤の供給量を調節して脱珪処理を行った後、転炉型精錬炉を傾動させて炉内に生成したスラグを炉口から排出し、次いで、新たにＣａＯ系媒溶剤を添加して脱燐処理を行う溶銑の予備処理方法が提案されている。
【先行技術文献】
【特許文献】
【０００９】
【特許文献１】特開平１０−１５２７１４号公報
【発明の概要】
【発明が解決しようとする課題】
【００１０】
特許文献１に提案されるような、１つの転炉型精錬炉を用いて溶銑の脱珪処理と脱燐処理とを、途中の排滓工程を挟んで連続して行う精錬方法の場合には、排滓工程で如何に速やかに且つ目標とする所定量のスラグを炉内から流出させるかが、操業の重要なポイントとなる。
【００１１】
本発明者らは、上記排滓工程におけるスラグの排出性について検討した結果、スラグ排出の良否は脱珪処理中でのスラグのフォーミングが影響していることを知見した。即ち、脱珪処理中でのスラグのフォーミングが少ないとスラグの流動性が低く、所定時間内で十分な量のスラグを排出することは困難であり、従って、排滓工程で速やかに且つ十分な量のスラグを炉内から流出させるためには、脱珪吹錬中にスラグを安定的にフォーミングさせなければならないことを知見した。
【００１２】
この観点から特許文献１を検証すると、特許文献１は、脱珪処理中でのスラグのフォーミングはスロッピング（スラグが炉口から炉外に溢出する現象）の原因になるとして、スラグのフォーミングを防止することを操業目標の１つとしており、つまり、スラグのフォーミングが排滓工程におけるスラグ排出の良否に影響を与えることを認識しておらず、従って、特許文献１では、脱珪処理後の排滓工程において十分な量のスラグを排出できない虞がある。
【００１３】
本発明は上記事情に鑑みてなされたもので、その目的とするところは、１つの転炉型精錬炉を用いて溶銑の脱珪処理と脱燐処理とを、途中の排滓工程を挟んで連続して行う溶銑の予備処理方法において、脱珪処理後の排滓工程において十分な量のスラグを迅速に炉外に排出することができ、次工程の脱燐処理では、コスト面及び品質面から十分な脱燐処理を行うことを可能とする、溶銑の予備処理方法を提供することである。
【課題を解決するための手段】
【００１４】
上記課題を解決するための本発明の要旨は以下のとおりである。
［１］転炉型精錬炉内の溶銑に上吹きランスから気体酸素源を供給して溶銑を脱珪処理する脱珪処理工程と、該脱珪処理工程で生成したスラグの少なくとも一部を前記転炉型精錬炉から排出する排滓工程と、該排滓工程後、前記転炉型精錬炉内にＣａＯ系媒溶剤を添加し、前記上吹きランスから気体酸素源を供給して残留させた溶銑を脱燐処理する脱燐処理工程と、を有する溶銑の予備処理方法であって、前記上吹きランスから気体酸素源を供給して脱珪処理する際に、上吹きランスによって気体酸素源が供給されている溶銑浴面及び／またはその近傍に、固体酸素源を搬送用ガスを用いて供給することを特徴とする溶銑の予備処理方法。
［２］前記上吹きランスは、前記気体酸素源及び前記固体酸素源のそれぞれの供給流路を有することを特徴とする、上記［１］に記載の溶銑の予備処理方法。
［３］転炉型精錬炉内の溶銑に上吹きランスから気体酸素源を供給して溶銑を脱珪処理する脱珪処理工程と、該脱珪処理工程で生成したスラグの少なくとも一部を前記転炉型精錬炉から排出する排滓工程と、該排滓工程後、前記転炉型精錬炉内にＣａＯ系媒溶剤を添加し、前記上吹きランスから気体酸素源を供給して残留させた溶銑を脱燐処理する脱燐処理工程と、を有する溶銑の予備処理方法であって、前記上吹きランスから気体酸素源を供給して脱珪処理する際に、上吹きランスによって気体酸素源が供給されている溶銑浴面及び／またはその近傍に、固体酸素源を、可燃性ガスと該可燃性ガスを燃焼するための酸化性ガスとで形成される火炎で加熱しながら、搬送用ガスを用いて供給することを特徴とする溶銑の予備処理方法。
［４］前記上吹きランスは、前記気体酸素源、前記固体酸素源、前記可燃性ガス及び前記燃焼用酸化性ガスのそれぞれの供給流路を有することを特徴とする、上記［３］に記載の溶銑の予備処理方法。
［５］前記固体酸素源の供給量を、炉内でのスラグ高さ上昇速度または炉内からのＣＯガス発生速度に基づいて調節することを特徴とする、上記［１］ないし上記［４］の何れか１項に記載の溶銑の予備処理方法。
［６］前記固体酸素源の搬送用ガスは、還元性ガス、炭酸ガス、非酸化性ガス、希ガス、空気のうちの何れか１種または２種以上の気体であることを特徴とする、上記［１］ないし上記［５］の何れか１項に記載の溶銑の予備処理方法。
［７］前記固体酸素源は、粒度が１．０ｍｍ以下である鉄鉱石の焼結鉱、ミルスケール、ダスト、砂鉄、鉄鉱石のうちの何れか１種または２種以上であることを特徴とする、上記［１］ないし上記［６］の何れか１項に記載の溶銑の予備処理方法。
［８］前記気体酸素源の供給により形成される複数の火点で囲まれる位置に、前記固体酸素源を供給することを特徴とする、上記［１］ないし上記［７］の何れか１項に記載の溶銑の予備処理方法。
【発明の効果】
【００１５】
本発明によれば、１つの転炉型精錬炉を用いて、溶銑の脱珪処理と脱燐処理とを、途中の排滓工程を挟んで連続して行う溶銑の予備処理において、脱珪処理の際に、気体酸素源が供給されている溶銑浴面（「火点」という）及び／またはその近傍に、搬送用ガスとともに固体酸素源を供給するので、供給した固体酸素源が脱珪処理で生成するスラグ中に迅速に溶融して、スラグのＦｅＯ濃度が迅速に上昇し、その結果、脱珪処理で生成するスラグのフォーミングが促進され、その後の排滓工程での円滑な排滓に必要なレベルまで速やかにスラグをフォーミングさせることができ、排滓工程では、十分な量のスラグを迅速に炉外に排出することが実現される。また、固体酸素源を火炎を介して加熱供給した場合には、固体酸素源がより一層迅速に溶融し、スラグのＦｅＯ濃度が迅速に上昇するので、スラグのフォーミングをより一層促進させることが可能となる。これにより、排滓工程を遅延させることなく円滑に行うことが可能となるとともに、次工程の脱燐処理では、少ないＣａＯ系媒溶剤の使用量で溶銑の燐濃度を低濃度まで低減することが可能となる。
【図面の簡単な説明】
【００１６】
【図１】本発明に係る溶銑の予備処理方法を実施する際に用いる転炉型精錬炉の概略断面図である。
【図２】本発明に係る溶銑の予備処理方法を工程順に示す概略図である。
【図３】本発明に好適な上吹きランスの例を示す概略図である。
【図４】本発明に好適な上吹きランスの他の例を示す概略図である。
【発明を実施するための形態】
【００１７】
以下、本発明を詳細に説明する。先ず、本発明に至った経緯について説明する。
【００１８】
本発明者らは、１つの転炉型精錬炉を用い、脱珪処理後の中間排滓を挟んで溶銑に対して脱珪処理及び脱燐処理を連続して行う場合に、脱珪処理において生成するスラグ（このスラグを「脱珪スラグ」という）を迅速且つ十分に排出することを目的として試験・検討を行った。その結果、脱珪スラグの排出の良否は脱珪処理中での脱珪スラグのフォーミングが影響していることを知見した。即ち、脱珪処理中における脱珪スラグのフォーミングが少ないとスラグの流動性が低く、所定時間内で十分な量の脱珪スラグを排出することは困難であり、従って、排滓工程で速やかに且つ十分な量の脱珪スラグを炉内から流出させるためには、脱珪吹錬中に脱珪スラグを安定的にフォーミングさせなければならないことを知見した。ここで、スラグのフォーミングとは、溶融スラグがガス気泡を含んで見掛け上の体積膨脹する現象である。
【００１９】
スラグがフォーミングする要素としては、（Ａ）スラグの液相が多いこと、（Ｂ）ガス発生量が多いこと、の２つが挙げられる。（Ａ）に関し、脱珪スラグは一般的にＣａＯとＳｉＯ2とを主成分としており、通常の脱珪処理時の温度域である１２００〜１４００℃では、この２つの成分のみでは液相は生成しない。従って、スラグの液相を増やすための３番目の成分が必要となる。ＣａＯとＳｉＯ2とを主成分とするスラグにおいて、ＦｅＯ濃度を高くするほど、液相が増加することが熱力学的に知られており、酸化鉄の添加は脱珪スラグのフォーミングに有効である。また、（Ｂ）に関し、通常の製鋼精錬操業におけるガス発生源は、溶銑中の炭素と酸素源とによる脱炭反応（ＣＯガス発生）である。この場合、溶銑と接触するスラグ中のＦｅＯ濃度が高いと、ＣＯガスが多く発生する。
【００２０】
即ち、これらのことから、スラグ中のＦｅＯ濃度を高くすることで、脱珪スラグのフォーミングが促進されることがわかる。
【００２１】
スラグ中のＦｅＯは、気体酸素源による溶融鉄の酸化に由来するものと、酸化鉄などの固体酸素源の投入に由来するものとがある。前者の気体酸素源と溶融鉄との反応は、使用する溶銑の成分の違い、溶銑温度の高低、鉄スクラップの配合率、残留スラグ量、炉体状況などの複数の要因に大きく左右される。その結果、気体酸素源によるＦｅＯ生成量はバラツキを生じやすく、条件によってはフォーミングに必要なＦｅＯ量を下回る場合が生じる。つまり、気体酸素源と溶融鉄との反応を利用してスラグ中のＦｅＯ濃度を制御することは容易ではなく、この方法は、スラグ中のＦｅＯ濃度を制御する手段としては望ましくない。
【００２２】
スラグ中のＦｅＯ量を増やすための他の一つの手段は、固体酸素源の投入である。固体酸素源の投入量を増減することで、スラグ中のＦｅＯ濃度が固体酸素源の投入量に応じて変化することから、固体酸素源を投入する方法は、気体酸素源と溶融鉄との反応を利用する方法に比較して、スラグ中のＦｅＯ濃度を制御する手段として望ましい。
【００２３】
但し、転炉型精錬炉では、一般的に、固体酸素源は炉の上方に設置されたホッパーから炉内に落下投入されており、この場合、固体酸素源は、排気系統に吸引されないようにするために、数ｍｍ〜数十ｍｍの粒状または塊状のものが使用されている。粒状または塊状の固体酸素源は炉内に投入されても直ちには溶融せず、未溶融のまま残留する場合もある。また、固体酸素源が溶融することによってスラグ中のＦｅＯ濃度が上昇するが、スラグ中のＦｅＯは溶銑中の炭素と反応して還元されることから、固体酸素源の溶融速度とＦｅＯの還元速度とが同等の場合には、スラグ中のＦｅＯ濃度は上昇しない。つまり、スラグ中のＦｅＯの還元速度よりも固体酸素源の溶融速度を大きくしなければ、スラグ中のＦｅＯ濃度は上昇せず、フォーミング促進に寄与しない。
【００２４】
これらの事象を考慮した上で、固体酸素源の投入によってスラグ中のＦｅＯ濃度を迅速に上昇させることを検討した。その結果、脱珪処理工程において、上吹きランスによって気体酸素源が供給されている溶銑浴面（「火点」という）及び／またはその近傍に、固体酸素源を、搬送用ガスを用いて吹き付けて供給することで、スラグ中のＦｅＯ濃度が迅速に上昇するとの知見を得た。
【００２５】
火点が高温であることは当然として、火点近傍つまり火点の周縁部は高温に維持されるので、火点及び／または火点の近傍に供給された固体酸素源は迅速に溶融し、これにより、脱珪スラグのＦｅＯ濃度が速やかに上昇する。また、搬送用ガスとともに供給することから、固体酸素源は自ずと粉状或いは細かい粒状であり、添加された固体酸素源は速やかに溶融する。つまり、フォーミングに有利な脱珪スラグが迅速に形成され、円滑な排滓に必要なスラグ体積を速やかに確保することが実現される。脱珪処理においては、気体酸素源が供給されている溶銑の浴面つまり火点から離れても、浴面温度は比較的高温に維持されるが、固体酸素源の供給位置は、溶銑浴全体の平均温度よりも高い部分であること、つまり、火点及び／または火点の近傍であることが必要である。
【００２６】
ここで、火点の近傍とは、「固体酸素源の供給を行わない場合に、表面温度が溶銑浴全体の平均温度に比較して概ね１００℃以上高温となる火点周囲の範囲」と定義する。具体的には、火点の近傍とは、「幾何学的に、火点の中心から、上吹きランス先端と溶銑浴面間との距離の０．３倍までの範囲内」と定義する。この０．３倍は、上吹きランスからの酸素ガス噴流の広がり角度から求められる数値である。
【００２７】
本発明は、上記知見に基づいてなされたものであり、本発明に係る溶銑の予備処理方法は、１つの転炉型精錬炉を用い、中間排滓を挟んで溶銑に対して脱珪処理及び脱燐処理を連続して行う溶銑の予備処理方法において、脱珪処理中、上吹きランスによって気体酸素源が供給されている溶銑浴面及び／またはその近傍に、固体酸素源を搬送用ガスを用いて供給することを必須とする。
【００２８】
以下、添付図面を参照して本発明の具体的な実施方法を説明する。図１は、本発明に係る溶銑の予備処理方法を実施する際に用いる転炉型精錬炉の概略断面図、図２は、本発明に係る溶銑の予備処理方法を工程順に示す概略図である。尚、図１は、図２−（Ｂ）の脱珪処理工程を示す図である。
【００２９】
本発明に係る溶銑の予備処理方法では、図１に示すような上底吹き可能な転炉型精錬炉１を用いる。上吹きは、転炉型精錬炉１の内部を昇降可能な上吹きランス２を介して、上吹きランス２の先端から気体酸素源として酸素含有ガスを溶銑５に向けて供給して行われる。酸素含有ガスとしては、酸素ガス、酸素富化空気、空気、酸素ガスと不活性ガスとの混合ガスを使用することができる。図１では、酸素含有ガスとして酸素ガス８を使用した例を示している。ここで、酸素ガス８とは工業用純酸素である。底吹きは、転炉型精錬炉１の底部に設けられた底吹き羽口３を介して行われる。底吹きガス９としては、酸素ガスを含むガスでも、或いはアルゴンガスや窒素ガスなどの不活性ガスのみでもよいが、溶銑中に吹き込むことにより溶銑５の攪拌を強化して冷鉄源の溶解を促進する機能を有するほか、底吹き羽口３から搬送用ガスとともに造滓剤を溶銑中に吹き込む機能を有するものでもよい。
【００３０】
また、上吹きランス２には、気体酸素源の供給流路とは独立して、酸化鉄、鉄鉱石などの固体酸素源を搬送用ガスとともに供給する供給流路が設けられており、この供給流路を介して搬送用ガスを用いて固体酸素源を溶銑５に向けて吹き付けることができるように構成されている。図３に、固体酸素源を搬送用ガスとともに供給する供給流路が設けられている、本発明に好適な上吹きランス２の例を示す。
【００３１】
図３に示すように、上吹きランス２は、円筒状のランス本体１１と、このランス本体１１の下端に溶接などにより接続された銅鋳物製のランスチップ１２とで構成されており、ランス本体１１は、最内管１５、内管１６、中管１７、外管１８の同心円形状の４種の鋼管、即ち４重管で構成されている。最内管１５の内部を固体酸素源が搬送用ガスとともに通り、最内管１５と内管１６との間隙を精錬用の酸素含有ガスが通り、内管１６と中管１７との間隙及び中管１７と外管１８との間隙は、冷却水の給水流路または排水流路となっている。内管１６と中管１７との間隙及び中管１７と外管１８との間隙のうちの一方が給水流路で、他方が排水流路であり、どちらを給水流路としても構わない。冷却水は、ランスチップ１２の位置で反転するように構成されている。
【００３２】
最内管１５の内部は、ランスチップ１２のほぼ軸心位置に配置された固体酸素源噴射孔１３と連通し、最内管１５と内管１６との間隙は、固体酸素源噴射孔１３の外周に複数個設置された精錬用酸素含有ガス噴射孔１４と連通している。固体酸素源噴射孔１３は、固体酸素源を搬送用とともに吹き付けるためのノズル、精錬用酸素含有ガス噴射孔１４は、精錬用の酸素含有ガスを吹き付けるためのノズルである。つまり、最内管１５の内部が固体酸素源の供給流路となり、最内管１５と内管１６との間隙が精錬用酸素含有ガスの供給流路となっている。尚、図３において、固体酸素源噴射孔１３はストレート形状のノズルであるが、精錬用酸素含有ガス噴射孔１４と同様に、その断面が縮小する部分と拡大する部分の２つの円錐体で構成されるラバールノズルの形状であっても構わない。
【００３３】
本発明においては、溶銑５の精錬に２基以上の転炉型精錬炉１を使用し、そのうちの少なくとも１基の転炉型精錬炉１を本発明に係る溶銑予備処理に使用し、残りの少なくとも１基を、本発明に係る溶銑予備処理の施された溶銑の脱炭精錬に使用する。つまり、溶銑予備処理用の転炉型精錬炉１で予備処理を行い、次いで、予備処理の施された溶銑を脱炭精錬用の転炉型精錬炉１に移し替えて脱炭処理を行う。
【００３４】
本発明に係る溶銑５の予備処理方法では、図２−（Ａ）に示すように、予め鉄スクラップなどの冷鉄源７が装入された転炉型精錬炉１に、装入鍋１０を介して脱珪処理及び脱燐処理の施されていない溶銑５を装入する（溶銑装入工程）。
【００３５】
次いで、この転炉型精錬炉内の溶銑５に、気体酸素源として酸素含有ガスを上吹きランス２の精錬用酸素含有ガス噴射孔１４を介して供給するとともに、上吹きランス２の固体酸素源噴射孔１３を介して固体酸素源を搬送用ガスとともに吹き付けて、図２−（Ｂ）に示すように脱珪処理を実施する（脱珪処理工程）。溶銑５に含有される珪素と供給する気体酸素源中の酸素とが反応して脱珪反応（脱珪反応：Ｓｉ＋２Ｏ→ＳｉＯ2）が起こり、脱珪処理が進行する。また、供給する固体酸素源中の酸素の一部も溶銑５に含有される珪素と反応して脱珪反応が起こる。この脱珪反応による珪素の燃焼熱で溶銑温度が上昇し、溶銑中の冷鉄源７の溶解が促進される。
【００３６】
この場合、上吹きランス２の固体酸素源噴射孔１３は上吹きランス２の軸心方向を向いており、これに対して上吹きランス２の精錬用酸素含有ガス噴射孔１４は上吹きランス２の軸心方向に傾斜した方向を向いており、固体酸素源噴射孔１３からの噴流と精錬用酸素含有ガス噴射孔１４からの噴流とは一般的には重ならずに、それぞれが別々に溶銑浴面に衝突する。つまり、固体酸素源噴射孔１３から噴射される固体酸素源は、精錬用酸素含有ガス噴射孔１４から吹きつけられる気体酸素源が溶銑浴面と衝突する位置、つまり、火点の近傍に吹き付けられる。但し、精錬用酸素含有ガス噴射孔１４の上吹きランス２の軸心方向に対する傾斜角度（「傾角」という）が小さい場合には、固体酸素源噴射孔１３からの噴流と精錬用酸素含有ガス噴射孔１４からの噴流とが合体し、固体酸素源噴射孔１３から噴射される固体酸素源は火点に吹き付けられる。
【００３７】
本発明では、固体酸素源が火点に吹き付けられても、また、火点の近傍に吹き付けられても、更には、火点と火点の近傍との双方に吹き付けられも、何れであっても構わない。以下、固体酸素源噴射孔１３からの噴流と精錬用酸素含有ガス噴射孔１４からの噴流とが重ならずに、それぞれが別々に溶銑浴面に衝突するとして本発明を説明するが、これは説明が煩雑になることから、便宜上このように説明するだけであり、固体酸素源が、火点、または、火点及びその周囲の双方に吹き付けられることを否定するものではない。何れにしろ、上吹きランス２を用いて気体酸素源及び固体酸素源を溶銑浴面に向けて吹き付けることで、溶銑５に対して自ずと本発明が実施される。
【００３８】
気体酸素源が溶銑浴面と衝突する位置である火点は、気体酸素源による脱炭反応が優勢であり、脱炭反応などの発熱によって高温となっており、この火点の近傍に添加された固体酸素源は、直ちに溶融し、脱珪反応によって生成するＳｉＯ2と反応し、ＦｅＯ濃度の高い脱珪スラグ６が生成する。
【００３９】
この場合、固体酸素源を、火炎を介して加熱した後に溶銑５に向けて添加すれば、固体酸素源がより一層迅速に溶融し、脱珪スラグ６のＦｅＯ濃度が迅速に上昇し、速やかに脱珪スラグ６に液相を形成することができ、脱珪スラグ６をより一層有利にフォーミングさせることができる。
【００４０】
図４に、ランス先端に火炎を形成し、この火炎で固体酸素源を加熱することのできる、本発明に好適な上吹きランスの概略図を示す。図４において、上吹きランス２Ａは、円筒状のランス本体２１と、このランス本体２１の下端に溶接などにより接続された銅鋳物製のランスチップ２２とで構成されており、ランス本体２１は、最内管２７、仕切り管２８、内管２９、中管３０、外管３１、最外管３２の同心円形状の６種の鋼管、即ち６重管で構成されている。最内管２７の内部を固体酸素源が搬送用ガスとともに通り、最内管２７と仕切り管２８との間隙を可燃性ガスが通り、仕切り管２８と内管２９との間隙を、可燃性ガスを燃焼するための燃焼用酸化性ガスが通り、内管２９と中管３０との間隙を精錬用の酸素含有ガスが通り、中管３０と外管３１との間隙及び外管３１と最外管３２との間隙は、冷却水の給水流路または排水流路となっている。
【００４１】
最内管２７の内部は、ランスチップ２２のほぼ軸心位置に配置された固体酸素源噴射孔２３と連通し、最内管２７と仕切り管２８との間隙は、固体酸素源噴射孔２３の周囲に円環状のノズルまたは同心円上の複数個のノズル孔として開口する可燃性ガス噴射孔２４と連通し、仕切り管２８と内管２９との間隙は、可燃性ガス噴射孔２４の周囲に円環状のノズルまたは同心円上の複数個のノズル孔として開口する燃焼用酸化性ガス噴射孔２５と連通し、そして、内管２９と中管３０との間隙は、燃焼用酸化性ガス噴射孔２５の周辺に複数個設置された精錬用酸素含有ガス噴射孔２６と連通している。
【００４２】
固体酸素源噴射孔２３は、固体酸素源を搬送用とともに吹き付けるためのノズル、可燃性ガス噴射孔２４は、可燃性ガスを噴射するためのノズル、燃焼用酸化性ガス噴射孔２５は、可燃性ガスを燃焼する酸化性ガスを噴射するためのノズル、精錬用酸素含有ガス噴射孔２６は、精錬用の酸素含有ガスを吹き付けるためのノズルである。つまり、最内管２７の内部が固体酸素源の供給流路となり、最内管２７と仕切り管２８との間隙が可燃性ガス供給流路となり、仕切り管２８と内管２９との間隙が燃焼用酸化性ガス供給流路となり、内管２９と中管３０との間隙が精錬用酸素含有ガス供給流路となっている。尚、冷却水の流路は上吹きランス２と同様の構成となっている。
【００４３】
この構成の上吹きランス２Ａでは、可燃性ガス噴射孔２４から供給される可燃性ガスと、燃焼用酸化性ガス噴射孔２５から供給される燃焼用酸化性ガスとは、上吹きランス半径方向の全方位で近接しているので、各々干渉し合い、雰囲気温度が高いこともあって、点火装置がなくても燃焼限界範囲内にガス濃度が達した時点で燃焼し、上吹きランス２Ａの下方に火炎が形成される。この火炎により、固体酸素源噴射孔２３から噴射される固体酸素源は加熱される。燃焼用酸化性ガスとは、空気や酸素ガスであり、精錬用の酸素含有ガスと同等である。
【００４４】
また、上吹きランス２及び上吹きランス２Ａを用いて固体酸素源を炉内に供給することで、気体酸素源の供給によって形成される複数の火点に囲まれる位置に、固体酸素源を供給する状態を作りだすことができ、複数の火点に囲まれた固体酸素源供給部は、火点よりも温度は低いが、溶銑浴全体の平均温度よりも高い高温状態が安定して維持されるので特に好適である。
【００４５】
固体酸素源の投入量は、脱珪スラグ６を過不足なくフォーミングさせる量であればよい。固体酸素源は昇熱時及び分解時に吸熱することから、過度に投入すると、固体酸素源の分解熱により溶銑温度が低下してしまい、後工程での熱不足を招く。
【００４６】
固体酸素源の投入量は、脱珪処理中に炉内のスラグ高さの上昇速度を監視することで調節することができる。具体的には、フォーミングした脱珪スラグ６が炉口から溢れ出ず、且つ、フォーミングした脱珪スラグ６の上面が溶銑浴面から炉口までの高さの１／２以上となるように、固体酸素源の投入量を調整すればよい。このようにすることで、固体酸素源を過度に投入することなく、脱珪スラグ６を過不足なくフォーミングさせることが実現される。
【００４７】
尚、脱珪処理中のスラグ高さの上昇速度は、排ガス温度の測定値、上吹きランス２、２Ａまたは炉体に取り付けた振動計の測定値、炉体から生じる音量の測定値、マイクロ波などによるスラグ面の計測値などによる情報から、把握することができる。また、炉内からのＣＯガス発生速度に基づいて、スラグ上昇の状況を推定してもよい。ＣＯガス発生速度は、排ガス中のＣＯ濃度及びＣＯ2濃度の測定値から炉内でのＣＯガス発生量を換算することで、算出することができる。
【００４８】
固体酸素源の搬送用ガスとしては、還元性ガス、非酸化性ガスに近い弱酸化性ガスである炭酸ガス、非酸化性ガス、希ガスのうちの何れか１種または２種以上の気体を用いることが好ましい。ここで、還元性ガスとは、プロパンガスなどの炭化水素系ガス及びＣＯガスであり、非酸化性ガスとは、窒素ガスなどの酸化能力のないガスであり、希ガスとはアルゴンガスやヘリウムガスなどの不活性ガスである。これは、固体酸素源には微量の金属鉄を含むものがあり、純酸素などの酸素濃度の高い気流中では燃焼して設備に損害を与える虞があるからである。
【００４９】
また、固体酸素源として自然界に存在する物質（鉄鉱石や砂鉄など）を使用する場合には、自然界に存在する物質は金属鉄を含有しておらず、その場合には、固体酸素源の搬送用ガスとして空気を使用可能である。ここで、金属鉄を含有する固体酸素源とは、鉄鋼製造工程の排ガス中や排水中から回収されるダスト、ケーク、スラッジなどである。
【００５０】
本発明では、１つの転炉型精錬炉１を用いて脱珪処理及び脱燐処理を実施しており、脱珪処理を実施する際には、前チャージの脱燐処理で生成したスラグ（このスラグを「脱燐スラグ」という）が炉壁に付着して残留する。従って、脱珪処理において、脱珪スラグ６の塩基度（(質量％ＣａＯ)／(質量％ＳｉＯ2)）（以下、単に「塩基度」とのみ表示することもある）を制御しない場合には、残留した脱燐スラグに含有される燐酸化物（Ｐ2Ｏ5）が分解して、溶銑５の燐濃度が上昇する、所謂、「復燐」が発生する。脱珪処理におけるＣａＯ系媒溶剤の使用量を削減するべく、脱燐スラグを意図的に炉内に残留させる場合には、復燐による燐濃度のピックアップがより大きくなる。つまり、このような復燐を防止するために、脱珪スラグ６の塩基度を調整することが好ましい。
【００５１】
通常の脱珪処理条件においては、溶銑温度が１３００℃程度で、且つ、脱珪スラグ中のＦｅＯ濃度が１０〜２０質量％程度であり、これらを勘案すると、脱珪処理後の脱珪スラグ６の塩基度を０．８以上とすることで復燐反応が抑制される。上記の考えをより確実に実行するには、脱珪処理の全期間を通じて、脱珪スラグ６の組成がＳｉＯ2飽和領域に到達しないように、つまり脱珪スラグ６の塩基度を０．８以上に調整すればよい。尚、脱珪スラグ６の温度は溶銑５の温度と同等と考えればよい。
【００５２】
脱珪スラグ６の塩基度（(質量％ＣａＯ)／(質量％ＳｉＯ2)）は、下記の（１）式に基づいて計算することができる。
塩基度＝［(炉内残留CaO量(kg/溶銑-t))＋(脱珪処理での添加CaO量(kg/溶銑-t))］÷［(炉内残留SiO2量(kg/溶銑-t))＋(脱珪処理での生成SiO2量(kg/溶銑-t))］…（１）
尚、炉内残留ＣａＯ量及び炉内残留ＳｉＯ2量は、炉内に残留する前チャージの脱燐スラグ中に含有されるＣａＯ量及びＳｉＯ2量であり、脱珪処理での生成ＳｉＯ2量は、脱珪処理前後の溶銑中Ｓｉ濃度の変化から算出できる。
【００５３】
従って、本発明においては、脱珪スラグ６の塩基度の調整のために、脱珪処理前及び／または脱珪処理中に、（１）式に則り、必要に応じてＣａＯ系媒溶剤を炉内に添加する。このＣａＯ系媒溶剤としては、生石灰、炭酸カルシウム、ドロマイト、転炉スラグ（転炉での脱炭精錬で生成するスラグ）、取鍋内スラグ（取鍋内の溶鋼上に存在するスラグであって、出鋼時に混入した転炉スラグに生石灰などのスラグ改質剤を添加したもの）などが使用できる。ＣａＯ系媒溶剤の添加方法としては、粒状及び塊状のものは炉上のホッパーから、粉状のものは上吹きランス２、２Ａを介するなどして投入することができる。
【００５４】
脱珪スラグ６の塩基度調整用のＣａＯ系媒溶剤の添加時期は脱珪処理を開始してからでもよいが、脱珪処理中に脱珪スラグ６を十分に滓化させるためには、ＣａＯ系媒溶剤を事前に炉内に投入しておいてもよい。尚、前チャージの脱燐スラグを炉内に積極的に残留させた場合には、脱燐スラグは塩基度が高いことから、脱珪処理工程に供する溶銑５の珪素濃度が低いときは、脱珪スラグ６の塩基度調整用のＣａＯ系媒溶剤の添加が必要でないことがある。この場合に、脱珪スラグ６の塩基度調整用のＣａＯ系媒溶剤の使用量削減のためには、炉内に残留させる前チャージの脱燐スラグの量は５０質量％以上であることが好ましい。
【００５５】
本発明に係る溶銑５の予備処理方法では、脱珪処理終了後、炉内に存在するＳｉＯ2を大量に含む低塩基度の脱珪スラグ６を転炉型精錬炉１から排出する。脱珪スラグ６の排出性の観点から、生成される脱珪スラグ６の塩基度が１．５以下となり、且つ、脱珪スラグ６の温度が１２８０℃以上となるように、脱珪処理条件を制御することが好ましい。これは、脱珪スラグ６の流動性を確保して、良好な排出性及び排滓率（排滓率(質量％)＝(排出スラグ質量)×１００／[(脱珪処理工程で生成したスラグ質量)＋(前チャージの残留スラグ質量)]）を得るためである。
【００５６】
脱珪スラグ６の塩基度が１．５を超える場合、脱珪スラグ６に固相状態のスラグ（「固相スラグ」という）が生じることで脱珪スラグ６の流動性が低くなり、また、スラグ温度が１２８０℃を下回っても、同様に固相スラグの増加による流動性の低下、並びに、液相状態のスラグ自体の粘性上昇が生じることから、脱珪スラグ６の流動性が低くなり排滓が困難になる。これを防止するために、使用する溶銑５の初期条件によっては、例えば脱珪処理が進んで溶銑中珪素濃度が０．０５質量％を下回るような段階であっても、スラグ温度が１２８０℃を下回る場合が発生するが、この場合には、酸素ガスを更に供給して脱炭反応を進めてスラグ温度を高めて排滓工程を行うことが重要である。排滓のための更に好ましい条件は、脱珪スラグ６の塩基度が１．０以下、脱珪スラグ６の温度が１３２０℃以上である。
【００５７】
固体酸素源つまり酸化鉄はＣａＯ系媒溶剤の滓化を促進させる機能も有しており、本発明では、火点の近傍に固体酸素源を添加しており、これにより、ＣａＯ系媒溶剤の滓化が促進され、短時間で行われる脱珪処理中に目標とする塩基度の脱珪スラグ６を形成させることができるという効果も得られる。
【００５８】
この脱珪処理工程のあとに、図２−（Ｃ）に示すように、転炉型精錬炉１を、出湯口４が設置された側とは反対側に傾動させて、脱珪処理で発生した、ＳｉＯ2を大量に含む低塩基度の脱珪スラグ６を転炉型精錬炉１の炉口から排出する（排滓工程）。
【００５９】
本発明において、排滓工程における脱珪スラグ６の排滓率は３０質量％以上を確保することが好ましい。これは、その後の脱燐処理工程においては脱燐反応を進める上で脱燐スラグの塩基度を１．５〜３．５に調整する必要があり、排滓率が３０質量％を下回ると、脱燐処理工程で添加すべきＣａＯ系媒溶剤の量が多くなってしまうだけでなく、脱燐処理におけるスラグ量が多くなり、脱燐処理中のスラグフォーミングが抑制できず、転炉型精錬炉１の炉口からのスラグ漏洩による操業支障が生じるからである。
【００６０】
また、従来の溶銑予備処理から転炉脱炭精錬までの平均的な生石灰の原単位に比較してコスト高を回避し、且つ、脱燐処理での最低限必要な残留スラグ量を確保するためには、排滓率を５０質量％以上８０質量％以下とすることが好ましい。つまり、溶銑５の予備処理から脱炭精錬までで消費するＣａＯ系媒溶剤の総使用量を抑制するためには、排滓率を５０質量％以上に高めることが好ましい。一方、生成した脱珪スラグ６の８０質量％を超えて排滓してしまうと、次工程の脱燐処理工程において新たに添加するＣａＯ系媒溶剤の滓化が損なわれ、脱燐反応が阻害される虞があるので、排滓率は８０質量％以下とすることが好ましい。
【００６１】
排滓工程後は、転炉型精錬炉内に残留させた脱珪処理後の溶銑５にＣａＯ系媒溶剤及び酸素源を供給して、図２−（Ｄ）に示すように、溶銑５を脱燐処理する（脱燐処理工程）。脱燐処理工程において、炉内のスラグの塩基度は１．５〜３．５の範囲に調整する。この脱燐処理工程において使用する酸素源は、脱珪処理と同様に、上吹きランス２からの気体酸素源、具体的には酸素ガス８を主体とするが、一部固体酸素源を使用しても構わない。但し、本発明は多量の冷鉄源７の溶解を目的の１つとしており、昇熱時及び分解時に吸熱する固体酸素源を脱燐処理工程での酸素源として使用することはできるだけ避けることが好ましい。
【００６２】
脱燐処理で使用するＣａＯ系媒溶剤としては、生石灰や炭酸カルシウムなどが使用できる。但し、これらに限定されず、ＣａＯを５０質量％以上含有し、必要に応じてフッ素やアルミナ、酸化チタンなどの他の成分を含有するものも、脱燐処理時のＣａＯ系媒溶剤として使用することができる。フッ素、アルミナ、酸化チタンはＣａＯの滓化促進剤として機能し、脱燐反応が促進される。これらの中でもスラグ粘度を低減させる観点から酸化チタンの添加が好ましい。ＣａＯ系媒溶剤の添加方法としては、粒状及び塊状のものは炉上のホッパーから、粉状のものは上吹きランス２、２Ａを介するなどして投入することができる。
【００６３】
溶銑中の燐は供給される酸素源中の酸素に酸化されて燐酸化物（Ｐ2Ｏ5）となり、この燐酸化物が、ＣａＯ系媒溶剤の滓化によって形成され、脱燐精錬剤として機能するスラグ中に３ＣａＯ・Ｐ2Ｏ5なる安定形態の化合物として取り込まれ、溶銑５の脱燐反応が進行する。脱燐処理において生成するスラグは「脱燐スラグ」と呼ばれる。
【００６４】
脱燐反応が進行し溶銑中燐濃度が所定の値に低下したなら、脱燐処理を終了し、図２−（Ｅ）に示すように、転炉型精錬炉１を出湯口４が設置された側に傾転させて転炉型精錬炉内の溶銑５を、出湯口４を介して溶銑保持容器（図示せず）に出湯する（出湯工程）。
【００６５】
この出湯工程後、炉内の脱燐スラグを排出せずに、転炉型精錬炉１に冷鉄源７及び溶銑５を装入し、次チャージの脱珪処理工程を開始してもよく、また、炉内の脱燐スラグを排出した後、冷鉄源７及び溶銑５を装入し、次チャージの脱珪処理工程を開始してもよい。炉内に生成された脱燐スラグの全量または大半を炉内に残留させて次チャージの脱珪処理を開始した場合には、前チャージの脱燐スラグの有する熱量及び鉄分を次チャージの脱珪処理において回収することができるとともに、前チャージの脱燐スラグ中のＣａＯ分を次チャージの脱珪処理におけるＣａＯ源として活用することができ、脱珪処理時でのＣａＯ系媒溶剤の使用量を削減することができる。
【００６６】
本発明の脱珪処理及び脱燐処理で使用する気体酸素源としては、酸素ガス（工業用純酸素を含む）、空気、酸素富化空気、酸素ガスと不活性ガスとの混合ガスなどを使用することができる。脱燐処理の場合には、他のガスを使用した場合に比べて脱燐反応速度が速いことから、酸素ガスを使用することが好ましい。混合ガスの場合は、脱燐反応速度を確保するために、酸素濃度を空気よりも高くすることが好ましい。
【００６７】
本発明においては、ＣａＯ系媒溶剤はホッパーなどから気体酸素源とは別個に投入してもよい。しかし本発明の更に好ましい態様においては、気体酸素源とともにＣａＯ媒溶剤を、気体酸素源の供給場所と同一場所の溶銑浴面に供給する。これにより、ＣａＯ媒溶剤自体も高温雰囲気下で加熱されることから、スラグの滓化をより一層迅速にすることができる。これにより、脱珪処理においては、脱珪スラグ６のフォーミングが促進され、脱燐処理においては、脱燐反応をより一層促進させることができる。
【００６８】
また、本発明で使用する固体酸素源としては、鉄鉱石の焼結鉱、ミルスケール、ダスト（集塵ダスト）、砂鉄、鉄鉱石などを使用することができる。集塵ダストとは、高炉、転炉、焼結工程において排気ガスから回収される、鉄分を含むダストである。固体酸素源の溶融化を促進させる観点から、固体酸素源は粒径１．０ｍｍ以下の粉粒体であることが好ましい。粒径が１．０ｍｍを超えるものは、迅速な溶融が困難であり、脱珪スラグ６のＦｅＯ成分の上昇が得られにくい。ここで、粒径が１．０ｍｍ以下とは、目開き寸法が１．０ｍｍの篩分器を通過するという意味であり、目開き寸法が１．０ｍｍの篩分器を通過する限り、長径が１．０ｍｍを超える紡錘形であっても構わない。尚、取扱いの観点から、粒径は１μｍ以上が好ましい。
【００６９】
上記の固体酸素源のなかで、砂鉄及び微粉の鉄鉱石は、発生形態として１．０ｍｍ以下の微粉であり、粉砕処理を必要としないことから特に好適である。このうち、砂鉄は、固体酸素源として機能するのみならず、酸化チタンを７〜１０質量％程度含有していることからＣａＯ系媒溶剤の滓化促進剤としての機能も備えており、特に好適である。
【００７０】
本発明の脱珪処理において、供給すべき固体酸素源の全てを、気体酸素源が供給されている場所の近傍に供給する必要はなく、固体酸素源の一部のみを気体酸素源が供給されている場所の近傍に供給しても構わない。但し、気体酸素源が供給されている場所の近傍に供給する固体酸素源が少ないと、前述したスラグ中ＦｅＯ成分の上昇が少ないので、これを防止するために、設備仕様に応じて、スラグ中ＦｅＯ成分の上昇が十分となる量を下限とすればよい。また、上限としては、設備仕様に応じて抜熱が過大とならない量に抑制すればよい。
【００７１】
例えば、１００〜３５０トン程度の転炉型精錬炉１で脱珪処理する場合には、浴面に供給する気体酸素源中の酸素ガス純分１Ｎｍ3（標準状態での酸素ガス純分）に対し、搬送用ガスにより供給される固体酸素源を０．１ｋｇ以上２ｋｇ以下の範囲で添加することが好ましい。０．１ｋｇ未満では本発明で期待する効果が十分に得られず、一方、２ｋｇを超えると固体酸素源の供給面における抜熱が大きくなり、脱珪スラグ６の滓化が不十分となってフォーミングが不十分になる。より好ましい供給量は０．３ｋｇ以上である。この場合、気体酸素源が供給されている溶銑浴面の近傍以外の場所に供給する固体酸素源は、上置き添加、インジェクション添加など適宜の方法で供給すればよい。
【００７２】
以上説明したように、本発明によれば、１つの転炉型精錬炉１を用いて途中の排滓工程を挟んで脱珪処理工程及び脱燐処理工程を交互に行う溶銑の予備処理において、脱珪処理の際に、気体酸素源が供給されている火点及び／または火点の近傍に、搬送用ガスとともに固体酸素源を供給するので、供給した固体酸素源が脱珪処理で生成する脱珪スラグ中に迅速に溶融して、脱珪スラグ６のＦｅＯ濃度が迅速に上昇し、その結果、脱珪処理で生成する脱珪スラグ６のフォーミングが促進され、その後の排滓工程での円滑な排滓に必要なレベルまで速やかに脱珪スラグ６をフォーミングさせることができ、排滓工程では、十分な量の脱珪スラグ６を迅速に炉外に排出することが実現される。
【００７３】
尚、本発明は上記説明の範囲に限るものではなく、種々の変更が可能である。例えば、上記説明では、１つの上吹きランスから精錬用酸素含有ガスと固体酸素源とを供給しているが、上吹きランスを２本配置し、一方の上吹きランスから精錬用酸素含有ガスを供給し、他方の上吹きランスから固体酸素源を供給するようにしてもよい。また、上吹きランス２、２Ａでは、軸心部に固体酸素源噴射孔が設けられ、その周辺部に精錬用酸素含有ガス噴射孔が設けられているが、ランス中心軸を中心とした同心円上に複数のノズル孔を配し、交互（互い違い）のノズル孔から気体酸素源、及び、固体酸素源を供給するようにしてもよい。
【実施例１】
【００７４】
図１に示す容量３００トン規模の転炉型精錬炉を用いて溶銑予備処理の試験を実施した。転炉型精錬炉に収容された約３００トンの溶銑に対し、上吹きランスから精錬用の酸素ガスを溶銑に吹き付けるとともに、炉底に設けた底吹き羽口から撹拌用の窒素ガスを溶銑中に吹き込んで予備処理を実施した。ＣａＯ系媒溶剤としては、脱珪処理及び脱燐処理ともに生石灰（ＣａＯ）を使用した。
【００７５】
溶銑の予備処理は、図２に示すように、転炉型精錬炉に溶銑を装入し更に生石灰を添加し、上吹きランスから酸素ガスを供給して脱珪処理を行い、次いで、脱珪スラグの一部を排出し、その後、生石灰を添加した後に引き続き上吹きランスから酸素ガスを供給して溶銑の脱燐処理を行った。脱燐処理後、脱燐スラグは炉内への付着分を除いて全て排出し、その後、転炉型精錬炉に溶銑を装入し、次チャージの脱珪処理工程を行った。
【００７６】
この予備処理方法において、本発明例１〜３では、図３に示す上吹きランスから酸素ガスを供給しつつ、固体酸素源（砂鉄）を供給して脱珪処理を実施し、また、本発明例４では、図４に示す上吹きランスから酸素ガスを供給しつつ、更に上吹きランスから固体酸素源（砂鉄）、都市ガス、都市ガス燃焼用酸素ガスを供給し、都市ガスを燃焼させて上吹きランス先端の下方に火炎を形成させ、この火炎を介して固体酸素源を加熱しながら供給して脱珪処理を実施した。
【００７７】
また比較例として、上吹きランスから酸素ガスを供給するものの、上吹きランスからは固体酸素源を供給せずに、固体酸素源を炉上ホッパーから本発明例１〜４と同じ供給速度で炉内に落下投入する脱珪処理も行った。脱珪処理工程に供する溶銑は、その温度を１３００℃の一定に調整した。
【００７８】
表１に、本発明例１〜４及び比較例１〜３の脱珪処理における、脱珪処理前の溶銑中珪素濃度、上吹きランスからの酸素ガスの供給速度（送酸速度）、上吹きランスからの固体酸素源供給速度、及び上吹きランスからの都市ガスの供給速度を示す。
【００７９】
【表１】
2014159632.tif 000003
【００８０】
固体酸素源としては平均粒度１００μｍの砂鉄を使用し、都市ガス燃焼用酸素ガスは都市ガスの完全燃焼当量を供給した。
【００８１】
これらの条件で脱珪処理を行い、脱珪処理中に、フォーミングした脱珪スラグが炉口から噴出し始めるまでの脱珪処理開始からの時間を調査した。表１に脱珪スラグが噴出し始めるまでの時間を示す。尚、脱珪スラグのフォーミングが促進されるほど、炉口から噴出し始めるまでの時間は短くなる。
【００８２】
脱珪処理前の溶銑中珪素濃度が同じである本発明例１と比較例１とを比較することで、上吹きランスから固体酸素源を供給する本発明例１では、脱珪スラグのフォーミングが速やかに起こることが確認された。同様に、脱珪処理前の溶銑中珪素濃度が同じである本発明例２と比較例２、並びに、本発明例３と比較例３との比較でも、上吹きランスから固体酸素源を供給する本発明例２、３において脱珪スラグのフォーミングが速やかに起こることが確認された。
【００８３】
更に、固体酸素源を火炎を介して加熱添加した本発明例４においては、脱珪処理前の溶銑中珪素濃度が同一であるが、火炎を形成しなかった本発明例２よりも脱珪スラグのフォーミングが速やかに起こることが確認された。
【実施例２】
【００８４】
図１に示す容量３００トン規模の転炉型精錬炉を用いて溶銑予備処理の試験を実施した。転炉型精錬炉に収容された約３００トンの溶銑に対し、上吹きランスから精錬用の酸素ガスを溶銑に吹き付けるとともに、炉底に設けた底吹き羽口から撹拌用の窒素ガスを溶銑中に吹き込んで予備処理を実施した。ＣａＯ系媒溶剤としては、脱珪処理及び脱燐処理ともに生石灰（ＣａＯ）を使用した。
【００８５】
溶銑の予備処理は、図２に示すように、転炉型精錬炉に溶銑を装入し更に生石灰を添加し、上吹きランスから酸素ガスを供給して脱珪処理を行い、次いで、脱珪スラグの一部を排出し、その後、生石灰を添加した後に引き続き上吹きランスから酸素ガスを供給して溶銑の脱燐処理を行った。脱燐処理後、脱燐処理が施された溶銑は出湯するも、脱燐スラグは排出せずに転炉型精錬炉に残留させる、または、脱燐スラグの一部を排出して残留させ（残留率３０％、５０％、７０％）、その後、転炉型精錬炉に、先ず冷鉄源を装入し、次いで溶銑を装入し、次チャージの脱珪処理工程を行った。
【００８６】
この予備処理方法において、本発明例５〜８では、図３に示す上吹きランスから酸素ガスを供給しつつ、固体酸素源（砂鉄）を供給して脱珪処理を実施し、また、本発明例９〜１３では、図４に示す上吹きランスから酸素ガスを供給しつつ、更に上吹きランスから固体酸素源（砂鉄）、都市ガス、都市ガス燃焼用酸素ガスを供給し、都市ガスを燃焼させて上吹きランス先端の下方に火炎を形成させ、この火炎を介して固体酸素源を加熱しながら供給して脱珪処理を実施した。
【００８７】
また比較例として、脱燐処理後、脱燐スラグの全量を炉内に残留（残留率＝１００％）させたまま溶銑を装入し、上吹きランスから酸素ガスを供給するものの、上吹きランスからは固体酸素源を供給せずに、固体酸素源を炉上ホッパーから本発明例５〜１３と同じ供給速度で炉内に落下投入する脱珪処理（比較例４、５）も行った。脱珪処理工程に供する溶銑は、その温度を１３００℃の一定に調整した。
【００８８】
表２に、本発明例５〜１３及び比較例４、５の脱珪処理における、脱珪処理前の溶銑中珪素濃度、上吹きランスからの酸素ガスの供給速度（送酸速度）、上吹きランスからの固体酸素源供給速度、上吹きランスからの都市ガスの供給速度、脱燐スラグの残留率、及び脱珪処理と脱燐処理とを通じて炉内に投入した生石灰量を示す。
【００８９】
【表２】
2014159632.tif 000004
【００９０】
固体酸素源としては平均粒度１００μｍの砂鉄を使用し、都市ガス燃焼用酸素ガスは都市ガスの完全燃焼当量を供給した。
【００９１】
これらの条件で脱珪処理を行い、脱珪処理中に、フォーミングした脱珪スラグが炉口から噴出し始めるまでの脱珪処理開始からの時間を調査した。また、排滓工程における脱珪スラグの排滓率（中間排滓率）を調査した。表２に脱珪スラグが噴出し始めるまでの時間及び中間排滓率を示す。
【００９２】
脱珪処理前の溶銑中珪素濃度が同じである本発明例５〜９と比較例４とを比較することで、上吹きランスから固体酸素源を供給する本発明例５〜９では、脱珪スラグのフォーミングが速やかに起こることが確認された。また、本発明例５〜９では、比較例４に比較して脱珪処理後の中間排滓率も高くなった。
【００９３】
また更に、脱燐処理後、脱燐スラグの全量を炉内に残留させた本発明例８と比較例４との比較では、本発明例８では、脱珪処理と脱燐処理とを通じての生石灰投入量を少なくすることができた。また、本発明例５〜８を比べると、脱燐スラグの炉内残留量が多いほど、脱珪処理と脱燐処理とを通じての生石灰投入量を少なくすることができた。
【００９４】
また、特に、固体酸素源を、火炎を介して加熱添加した本発明例９においては、脱珪処理前の溶銑中珪素濃度及び脱燐スラグの残留率が同一であるが、火炎を形成しなかった本発明例８よりも脱珪スラグのフォーミングが速やかに起き、中間排滓率が高くなり、脱珪処理と脱燐処理とを通じての生石灰投入量を少なくできることが確認できた。
【００９５】
脱珪処理前の溶銑中珪素濃度が０．４質量％と高い本発明例１０〜１３においても、火炎を形成して固体酸素源を供給することで、固体酸素源を投入しなかった比較例５よりも脱珪スラグのフォーミングが速やかに起き、中間排滓率が高くなり、脱珪処理と脱燐処理とを通じての生石灰投入量を少なくできることが確認できた。
【符号の説明】
【００９６】
１  転炉型精錬炉
２  上吹きランス
２Ａ  上吹きランス
３  底吹き羽口
４  出湯口
５  溶銑
６  脱珪スラグ
７  冷鉄源
８  酸素ガス
９  底吹きガス
１０  装入鍋
１１  ランス本体
１２  ランスチップ
１３  固体酸素源噴射孔
１４  精錬用酸素含有ガス噴射孔
１５  最内管
１６  内管
１７  中管
１８  外管
２１  ランス本体
２２  ランスチップ
２３  固体酸素源噴射孔
２４  可燃性ガス噴射孔
２５  燃焼用酸化性ガス噴射孔
２６  精錬用酸素含有ガス噴射孔
２７  最内管
２８  仕切り管
２９  内管
３０  中管
３１  外管
３２  最外管
【図１】
2014159632.tif 000005
【図２】
2014159632.tif 000006
【図３】
2014159632.tif 000007
【図４】
2014159632.tif 000008